(57)【要約】【課題】  扉全体に反りが生じるのを有効に防止することができ、しかも低コストを図ることができる芯材及び木製扉を提供する。【解決手段】  ３枚の木製板（ファルカタ板２０Ａ、２０Ｂ、２０Ｃ）を積層した構造を有し、内側のファルカタ板２０Ａの厚さを外側のファルカタ板２０Ｂ、２０Ｃの厚さよりも厚くした芯材１０とする。【選択図】      図１
2006183292.tif 000002
【特許請求の範囲】
【請求項１】
ファルカタ材製の板材からなる木製扉用の芯材。
【請求項２】
３枚の木製板を積層した構造を有し、内側の木製板がファルカタ材製であることを特徴とする芯材。
【請求項３】
３枚の木製板を積層した構造を有し、外側の少なくとも１枚の木製板がファルカタ材製であることを特徴とする芯材。
【請求項４】
３枚の木製板を積層した構造を有し、内側の木製板がファルカタ材製であり、内側の木製板の厚さが、外側の木製板の厚さよりも厚いことを特徴とする芯材。
【請求項５】
請求項４において、前記内側の木製板の厚さが、前記外側の木製板の厚さの１．５倍以上であることを特徴とする芯材。
【請求項６】
請求項４において、前記内側の木製板の厚さが、前記外側の木製板の厚さの２．０倍以上であることを特徴とする芯材。
【請求項７】
請求項２〜６の何れかにおいて、木目を交差させて前記３枚の木製板を積層した３層クロス張り構造を有することを特徴とする芯材。
【請求項８】
請求項７において、前記内側の木製板の木目方向が横目方向であると共に前記外側の木製板の木目方向が前記内側の木製板の木目方向と直交する縦目方向であることを特徴とする芯材。
【請求項９】
請求項２〜８の何れかにおいて、前記内側の木製板と前記外側の木製板との間に防水シートが設けられていることを特徴とする芯材。
【請求項１０】
請求項１〜９の何れかにおいて、蝶番が取り付けられるアンカー部材が端部に固定されていることを特徴とする芯材。
【請求項１１】
請求項１０において、前記アンカー部材の外周面には複数の突起部が設けられていることを特徴とする芯材。
【請求項１２】
請求項１〜１１の何れかにおいて、ファルカタ材製の木製板には、ポリリン酸アンモニウム及びホウ酸の少なくとも一方を含む防炎薬剤を含有する燃焼遅延剤が含浸されていることを特徴とする芯材。
【請求項１３】
請求項１２において、前記燃焼遅延剤には、燃焼時に溶融状態となって炭化残渣を固定する無機材料が含有されていることを特徴とする芯材。
【請求項１４】
請求項１３において、前記無機材料が、ケイ酸塩、ホウケイ酸塩及びシリカから選択される少なくとも一種からなることを特徴とする芯材。
【請求項１５】
請求項１〜１４の何れかに記載の芯材を少なくとも具備することを特徴とする木製扉。
【請求項１６】
請求項１５において、前記芯材の少なくとも片面には、防水シートを介して化粧板が接合されていることを特徴とする木製扉。
【請求項１７】
請求項１５又は１６において、蝶番が取り付けられるアンカー部材が前記芯材の端部に固定され、前記蝶番が前記アンカー部材を介して前記芯材の端部に直接取り付けられていることを特徴とする木製扉。
【請求項１８】
請求項１７において、前記蝶番が前記アンカー部材にねじ結合されていることを特徴とする木製扉。
【発明の詳細な説明】
【技術分野】
【０００１】
本発明は、例えば、住宅等の扉として適用される芯材、及びこの芯材を少なくとも具備した木製扉に関する。
【背景技術】
【０００２】
従来から、住宅等の扉として木製扉が使用されている。木製扉は、１枚の天然木材を使用することで高級なイメージを得ることができる反面、コストが高くなってしまう。このため、最近では、複数枚の木製板を積層して芯材とし、この芯材を取り囲むように芯材の骨組みとして設けられた補強材（框枠）を有する木製扉が提案されている（例えば、特許文献１参照）。
【０００３】
しかしながら、このような複数枚の木製板からなる芯材を用いた木製扉では、芯材が反ってしまい、結果として扉全体が反ってしまうという問題があった。この扉の反りは、木材内部の水分が暖かい方向から冷たい方向に移動し、これによって冷たい側の木材が膨張することで生じる現象であると考えられている。
【０００４】
なお、従来では、このような扉の反りを防止するために、芯材を取り囲むように補強材が設けられているが、これでも、扉の反りを十分に防止することができていないのが実情である。
【０００５】
また、近年、木製扉に対しては、低コスト化が要求されているが、補強材を用いると、木製扉を構成する部材の点数が多くなり、作製工数も多くなって、結果としてコストが嵩んでしまっているのが実情である。
【０００６】
【特許文献１】特開２００４−２３２４４９号公報
【発明の開示】
【発明が解決しようとする課題】
【０００７】
本発明は上述した事情に鑑み、扉全体に反りが生じるのを有効に防止することができ、しかも低コスト化を図ることができる芯材及び木製扉を提供することを課題とする。
【課題を解決するための手段】
【０００８】
上記課題を解決する本発明の第１の態様は、ファルカタ材製の板材からなる木製扉用の芯材にある。
【０００９】
上記課題を解決する本発明の第２の態様は、３枚の木製板を積層した構造を有し、内側の木製板がファルカタ材製であることを特徴とする芯材にある。
【００１０】
上記課題を解決する本発明の第３の態様は、３枚の木製板を積層した構造を有し、外側の少なくとも１枚の木製板がファルカタ材製であることを特徴とする芯材にある。
【００１１】
上記課題を解決する本発明の第４の態様は、３枚の木製板を積層した構造を有し、内側の木製板がファルカタ材製であり、内側の木製板の厚さが、外側の木製板の厚さよりも厚いことを特徴とする芯材にある。
【００１２】
本発明の第５の態様は、第４の態様において、前記内側の木製板の厚さが、前記外側の木製板の厚さの１．５倍以上であることを特徴とする芯材にある。
【００１３】
本発明の第６の態様は、第４の態様において、前記内側の木製板の厚さが、前記外側の木製板の厚さの２．０倍以上であることを特徴とする芯材にある。
【００１４】
本発明の第７の態様は、第２〜６の何れかの態様において、木目を交差させて前記３枚の木製板を積層した３層クロス張り構造を有することを特徴とする芯材にある。
【００１５】
本発明の第８の態様は、第７の態様において、前記内側の木製板の木目方向が横目方向であると共に前記外側の木製板の木目方向が前記内側の木製板の木目方向と直交する縦目方向であることを特徴とする芯材にある。
【００１６】
本発明の第９の態様は、第２〜８の何れかの態様において、前記内側の木製板と前記外側の木製板との間に防水シートが設けられていることを特徴とする芯材にある。
【００１７】
本発明の第１０の態様は、第１〜９の何れかの態様において、蝶番が取り付けられるアンカー部材が端部に固定されていることを特徴とする芯材にある。
【００１８】
本発明の第１１の態様は、第１０の態様において、前記アンカー部材の外周面には複数の突起部が設けられていることを特徴とする芯材にある。
【００１９】
本発明の第１２の態様は、第１〜１１の何れかの態様において、ファルカタ材製の木製板には、ポリリン酸アンモニウム及びホウ酸の少なくとも一方を含む防炎薬剤を含有する燃焼遅延剤が含浸されていることを特徴とする芯材にある。
【００２０】
本発明の第１３の態様は、第１２の態様において、前記燃焼遅延剤には、燃焼時に溶融状態となって炭化残渣を固定する無機材料が含有されていることを特徴とする芯材にある。
【００２１】
本発明の第１４の態様は、第１３の態様において、前記無機材料が、ケイ酸塩、ホウケイ酸塩及びシリカから選択される少なくとも一種からなることを特徴とする芯材にある。
【００２２】
上記課題を解決する本発明の第１５の態様は、第１〜１４の何れかの態様に記載の芯材を少なくとも具備することを特徴とする木製扉にある。
【００２３】
本発明の第１６の態様は、第１５の態様において、前記芯材の少なくとも片面には、防水シートを介して化粧板が接合されていることを特徴とする木製扉にある。
【００２４】
本発明の第１７の態様は、第１５又は１６において、蝶番が取り付けられるアンカー部材が前記芯材の端部に固定され、前記蝶番が前記アンカー部材を介して前記芯材の端部に直接取り付けられていることを特徴とする木製扉にある。
【００２５】
本発明の第１８の態様は、第１７の態様において、前記蝶番が前記アンカー部材にねじ結合されていることを特徴とする木製扉にある。
【発明の効果】
【００２６】
本発明の芯材は、ファルカタ材製としたことにより、軽量で低コストの芯材を提供することができる。そして、３枚の木製板により芯材を構成すると共に、内側の木製板の厚さを外側の木製板の厚さよりも大きくすることにより、芯材の表側と裏側との温度差が大きい環境下でも、芯材に反りが生じるのを有効に防止することができるという効果を奏する。
【００２７】
また、本発明の芯材は、防炎薬剤を含有する燃焼遅延剤を含浸させてあるので、芯材が火や熱をトラップして優れた防火性能を発揮することができるという効果を奏する。
【００２８】
また、本発明の木製扉は、上記芯材を少なくとも具備しているので、扉全体に反りが生じるのを有効に防止することができ、しかも、芯材の補強材が不要となって部品点数を低減することができ、低コスト化を図ることができるという効果を奏する。
【発明を実施するための最良の形態】
【００２９】
以下、本発明を実施形態に基づいて詳細に説明する。
【００３０】
本発明の芯材は、ファルカタ材製であることを特徴としている。ファルカタ材は、成長が早く、表面のきめが細かく、白く軽い質感を有している。一般的な用途としては、建築用柱材、屋根材、壁材、箱用材、ベニヤ、パルプ用材、ファイバーウッド、模細工用材、サンダル用材、燃料、マッチ棒、箱等非常に幅広い用途に使用されている。
【００３１】
そして、３枚の木製板を積層した構造を有し、また、内側の木製板の厚さを、外側の木製板の厚さよりも厚くした点に特徴がある。これにより、芯材に反りが生じるのを有効に防止することができる。ここで、内側の木製板の厚さは、好ましくは外側の木製板の厚さの１．５倍以上とするのがよく、さらに好ましくは２．０倍以上とするのがよい。これにより、芯材に反りが生じるのを効果的に防止することができる。
【００３２】
また、芯材としては、好ましくは、３枚の木製板を重ね合わせて構成される積層板であるのがよく、さらに好ましくは、木製板の木目を交差させて３枚の木製板を積層した３層クロス張りの積層板であるのがよい。これにより、芯材に反りが生じるのをより効果的に防止することができる。
【００３３】
このような芯材を構成する木製板は、１枚板でもよいし、集成板でもよい。本発明においては、芯材として、ファルカタ材製の板（ファルカタ板）を積層して構成されるファルカタ材製芯材であるのが好ましく、さらに好ましくは、３枚のファルカタ板を積層した３層クロス張り、特に、３枚のファルカタ板の中で内側のファルカタ板の木目方向を横目方向とし、外側のファルカタ板の木目方向を縦目方向とした３層クロス張りのファルカタ材製芯材であるのがよい。これにより、ファルカタ材製芯材に反りが生じるのをより効果的に防止することができる。勿論本発明はこれに限定されず、内側の木製板をファルカタ板とし、その外側の木製板をファルカタ板以外の木材からなる板としてもよい。また、外側の１枚だけをファルカタ板としてもよい。
【００３４】
また、本発明では、少なくとも防炎薬剤を含有する燃焼遅延剤を用いるのが好ましい。このような防炎薬剤としては、少なくともポリリン酸アンモニウム及びホウ酸の少なくとも一方を成分として含み、芯材に含浸するものであれば特に限定されない。このような燃焼遅延剤に含まれるホウ酸等は、芯材等の燃焼時に、木材の組織体（セルロース、ヘミセルロース、リグニン等）に含まれるＯＨ基と反応することで、燃えにくい炭化層と水とを発生し、可燃性物質の生成を防止する作用（脱水炭化作用）を発揮するものである。このため、燃焼遅延剤にはホウ酸等を多く含有させると効果的である。例えば、ホウ酸化合物を常温で５ｇ／水１００ｇに相当する溶解度以上となるように混合した高濃度ホウ酸化合物を含有した燃焼遅延剤であるのが好ましい。勿論、燃焼遅延剤には、このようなホウ酸化合物の他に、必要に応じて、例えば、リン酸、シラノール塩、及び高分子材料等を含有させてもよい。特に好ましくは、金属イオン封鎖剤や湿潤浸透性の界面活性剤の一種以上とリン酸化合物やシラノール塩等からなる高濃度ホウ酸化合物を含有しているのがよい。
【００３５】
ここで、このような防炎薬剤としては、例えば、ポリリン酸アンモニウム及び硫酸アンモニウムを主成分とし、必要に応じて、さらに他の成分を含有する防炎薬剤が挙げられる。または、ホウ酸を主成分とし、必要に応じてさらに他の成分を含有する防炎薬剤が挙げられる。勿論、これら各防炎薬剤を混同した防炎薬剤を用いてもよい。なお、このようなホウ酸等のホウ酸系の化合物は、防腐防蟻効果が期待できる。
【００３６】
また、本発明では、燃焼遅延剤に、上述した防炎薬剤と共に芯材等が燃焼して炭化した炭化残渣を固定するために無機材料を含有させることができる。すなわち、無機材料は、高温加熱下で溶融してガラス状態となって燃えにくい炭化残渣を固定化するように作用し、炭化残渣が落下するのを防止し、さらに水を発生する性能があるので、表面温度を低下させるものであり、これにより、耐火性能がさらに向上する。より詳細には、結晶水を持つ無機塩類が、燃焼時に、その結晶水を放出又は分解して、炭化残渣を固定化するように作用し、吸熱効果を発揮する。このような炭化残渣を固定化する無機材料としては、ケイ酸塩、ホウケイ酸塩、ホウ酸塩、およびシリカから選択される少なくとも一種が挙げられ、ケイ酸塩としては、例えば、二酸化ケイ素とアルカリとを融解して得られたケイ酸アルカリ塩である水ガラスが挙げられる。但し、通常の水ガラスを使用するとアルカリ成分が強すぎるので、アルカリ性を７０〜８０％低減したものを用いることが好ましい。また、ホウ酸塩としては、例えば、ホウ酸ナトリウム（ホウ砂）が挙げられる。なお、このようなホウ酸塩についても、上述したホウ酸と同様に、防腐防蟻効果を期待できる。
【００３７】
このように、本発明では、上述した燃焼遅延剤に特定の無機材料を含有させることで、脱水炭化作用と吸熱作用とが複合的に作用し、さらに優れた防火性能を得ることができる。
【００３８】
また、このような燃焼遅延剤の含浸量は、含浸させる木材の種類や寸法に応じて、所望の防火性能が得られるように適宜調整すれば限定されるものではないが、厚さ４０ｍｍで、９００ｍｍ×２２００ｍｍの芯材で、有効成分として２００ｇ〜５００ｇ程度が目安となり、特に、２５０〜３５０ｇ程度が好ましい。
【００３９】
さらに、このように、木材に燃焼遅延剤を含浸させる方法としては、特に限定されるものではないが、例えば、容器に十分な量の燃焼遅延剤を入れた後、約８０℃に温度を上げ、その中に木材を所定温度下で一定時間浸漬して含浸させる方法等が挙げられる。なお、本発明でいう木材に燃焼遅延剤を含浸させるとは、燃焼遅延剤を溜めた容器内に木材を漬ける、いわゆるディッピングに限定されず、加圧による含浸も含む。
【００４０】
以上説明したように、３枚の木製板を積層して芯材とすると共に、内側の木製板の厚さを外側の木製板の厚さよりも大きくしたので、芯材の表側と裏側との温度差が大きい環境下でも、芯材に反りが生じるのを有効に防止することができる。
【００４１】
また、防炎薬剤を含有する燃焼遅延剤を含浸させてあるので、芯材が火や熱をトラップして優れた防火性能を発揮することができ、防火扉に適用することができる。また、上述した芯材を少なくとも具備した木製扉とすることで、扉に反りが生じるのを有効に防止することができる。
【００４２】
さらに、芯材の両面又は片面に化粧板を接合すると共に、芯材と化粧板との間に防水シートを設けた木製扉としてもよい。これにより、芯材の防水シート側からその内部に浸入してくる水分をその防水シートによって遮断することができ、扉に反りが生じるのを更に
効果的に防止することができる。
【００４３】
ここで、防水シートとしては、例えば、樹脂シート、紙や布に樹脂や撥水塗料をコーティングしたシート、具体的には、ＶＳシート、ＶＲシート等を挙げることができる。また、樹脂シートに紙を積層したものを用いてもよい。樹脂シートとしては、例えば、ポリエチレン、ポリプロピレン、ポリ塩化ビニリデン、ポリエステル、ナイロン等を挙げることができる。なお、防水シートは、透湿度として、２０（ｇ／ｍ２・２４ｈｏｕｒｓ）以下、好ましくは、１０（ｇ／ｍ２・２４ｈｏｕｒｓ）以下のものを用いることが好ましい。なお、この防水シートの厚さについては、例えば、芯材の反りを有効に防止できる程度の厚さであればよく、具体的には、３０μｍ以上の厚さであるのが好ましい。また、防水シートは、接着剤を介して接着してもよいし、例えば、芯材と化粧板との間に介在させた状態でのプレス圧力によって接着してもよい。
【００４４】
なお、このような防水シートは、少なくとも芯材と化粧板との間に設ければよいが、勿論これに限定されず、芯材を構成する木製板の間、具体的には、内側の木製板と外側の木製板との間に設けるようにしてもよい。これにより、芯材内部の水分移動を防止することができ、扉に反りが生じるのをより確実に防止することができる。
【００４５】
また、このように、扉全体に反りが生じるのを防止することができるため、本発明の木製扉では、芯材の反り防止のための補強材が不要となる。すなわち、芯材を取り囲むように補強材を設けなくても、扉全体に反りが生じるのを有効に防止することができる。
【００４６】
さらに、本発明では、補強材不要の芯材によって木製扉を構成することで、補強材を有する芯材によって構成される木製扉と比べて、音波によって生じる芯材の振動が低減され、面方向への優れた遮音性能を得ることができる。
【００４７】
なお、格子状に組まれた角材により構成される芯材と、この芯材の両面に接合される化粧板とからなる木製扉（框扉；フラッシュドア）は、扉内部に数多くの空間が存在しており、これら各空間を介して熱や振動（音波）が通過するため、遮音性能及び断熱性能が低い。また、このような扉内部の空間に、グラスウール、ロックウール、ペーパーコアー等が充填されているものもある。これに対し、本発明の木製扉は、何れにしても框扉と比べて扉内部に空間は存在しないため、優れた遮音性能及び断熱性能を得ることができる。
また、蝶番がアンカー部材によって取り付けられているので、芯材と蝶番との十分な結合力を長期に亘って確保することができる。
【００４８】
ここで、本発明において、蝶番を取り付けるのに用いるアンカー部材としては、例えば、ねじ部を有し、皿ねじによりアンカー部材に蝶番を取り付ける。また、本発明では、アンカー部材の外周面に、複数の突起部を設けるようにするのが好ましい。
【００４９】
以下、本発明を実施例に基づいて更に詳細に説明する。
【００５０】
（実施例１）
図１は、本発明の実施例１に係る芯材を示す要部拡大断面図である。図示するように、本実施例の芯材１０は、３枚のファルカタ製の板（ファルカタ板）２０Ａ、２０Ｂ、２０Ｃを積層した積層板、具体的には、木目を交差させた状態でファルカタ板２０Ａ、２０Ｂ、２０Ｃを積層した３層クロス張りのファルカタ製芯材からなる。なお、本実施例では、内側のファルカタ板２０Ａの木目方向を横目方向とし、外側のファルカタ板２０Ｂ、２０Ｃの木目方向をそれぞれ縦目方向とした。
【００５１】
そして、本発明では、このような内側のファルカタ板２０Ａの厚さを、外側のファルカタ板２０Ｂ、２０Ｃの厚さよりも厚くなるようにした。具体的には、本実施例の芯材１０は、内側のファルカタ板２０Ａの厚さを約１９ｍｍとし、外側のファルカタ板２０Ｂ、２０Ｃのそれぞれを約８ｍｍとした。
【００５２】
以上説明したように、本実施例の芯材１０によれば、内側のファルカタ板２０Ａの厚さを外側のファルカタ板２０Ｂ、２０Ｃの厚さよりも大きくしたので、芯材１０の表側と裏側との温度差が大きい環境下でも、芯材１０に反りが生じるのを有効に防止することができる。
【００５３】
（実施例２）
図２は、本発明の実施例２に係る木製扉の要部拡大断面図である。図示するように、本実施例の木製扉１００は、上述した実施例１の芯材１０の両面に、厚さ５ｍｍ程度のファルカタ板からなる化粧板３０を接合したものである。このような構成の木製扉１００によれば、内側のファルカタ板２０Ａの厚さが外側のファルカタ板２０Ｂ、２０Ｃの厚さより大きくなっているので、扉全体に反りが生じるのを有効に防止することができる。
【００５４】
（実施例３）
図３は、本発明の実施例３に係る木製扉の要部拡大断面図である。図示するように、本実施例の木製扉１００Ａは、上述した芯材１０と化粧板３０との間に防水シート４０を設けた以外は上述した実施例２と同様の構成を有する。なお、防水シート４０としては、透湿度が７〜１０（ｇ／ｍ２・２４ｈｏｕｒｓ）、厚さが４０μｍの防水シート（（株）トッパン・コスモ製；ＶＳシート）を用いた。なお、透湿度は、ＪＩＳ  Ｚ  ０２０８カップ法（４０℃  ９０％ＲＨ）に準拠して測定した。
【００５５】
このように芯材１０と化粧板３０との間に防水シート４０を設けることで、芯材１０の両面側からその内部に浸入してくる水分を防水シート４０によって遮断することができ、木製扉１００Ａに反りが生じるのを更に効果的に防止することができる。
【００５６】
ここで、このようなファルカタ板２０等から構成される芯材１０には、燃焼遅延剤として、少なくともポリリン酸アンモニウム及びホウ酸の少なくとも一方を含む防炎薬剤を含有する燃焼遅延剤が含浸されている。このようなポリリン酸アンモニウム及びホウ酸を含有する防炎薬剤は、芯材１０に含浸させると、火災発生時には、芯材１０の組織に対する酸素供給を実質的に止める作用がある。すなわち、芯材１０に含浸させた防炎薬剤は、断熱効果が大きく燃焼速度の遅い炭化残渣の生成を多くし、自己消化性能を高める燃焼遅延剤としての作用がある。例えば、本実施形態では、ホウ酸を含む防炎薬剤を用いた。
【００５７】
具体的には、本実施形態で用いる防炎薬剤に含まれるホウ酸は、芯材１０の燃焼時に、木材の組織体に含まれるＯＨ基と反応することで、燃えにくい炭化層と水とを発生し、可燃性物質の生成を防止する作用（脱水炭化作用）を発揮するものである。これにより、例えば、芯材１０の燃焼速度分速０．６ｍｍ／ｍｉｎを、１／５〜１／７に低下させることができ、すなわち、含浸させないものと比較すると燃焼を約５〜７倍遅らせることができる。
【００５８】
このように、本実施形態では、芯材１０に防炎薬剤からなる燃焼遅延剤を含浸させたので、十分な防火性能を有する芯材１０とすることができる。
【００５９】
また、芯材１０に、防炎薬剤と共に燃焼時に溶融状態となって炭化残渣を固定する無機材料を含有する燃焼遅延剤を含浸させるようにしてもよい。このような無機材料は、火災発生時等に溶融して、例えば、ガラス状態となり、芯材１０等が炭化して生成した炭化残渣を相互に固定するように作用する。すなわち、無機材料を防炎薬剤と共に芯材１０に含浸させれば、無機材料により炭化残渣が相互に固定され、炭化残渣が崩れ落ちるのが防止される。このような無機材料を防炎薬剤と共に含有する燃焼遅延剤を芯材１０等に含浸させることにより、木製扉１００Ａの防火性能をさらに向上させることができる。このような無機材料としては、例えば、水ガラスのアルカリ性を７０％〜８０％低減させたもの等が挙げられる。なお、このような無機材料は、必要な防火性能に応じて適宜加えればよく、勿論、添加しなくてもよいことはいうまでもない。
【００６０】
このように、芯材１０に燃焼遅延剤を含浸させる方法としては、特に限定されるものではないが、例えば、容器に十分な量の燃焼遅延剤を入れてその中に芯材１０を一定時間浸漬して含浸させる方法等が挙げられる。なお、浸漬したのち、水分を乾燥させることにより、一定量の有効成分を含浸させた芯材１０を得ることができる。また、燃焼遅延剤は、芯材１０全体に含浸させてもよいが、個々のファルカタ板２０に含浸させた後、芯材１０としてもよい。
【００６１】
例えば、芯材１０（木製扉１００Ａ）の寸法を、厚さ４０ｍｍ、幅９００ｍｍ、高さ２２００ｍｍとした場合には、燃焼遅延剤の有効成分を３００ｇ程度含浸させるのが好ましい。この場合、芯材１０を燃焼遅延剤中に７４時間程度浸せばよい。その後、このようにして燃焼遅延剤を含浸した芯材１０全体を２５℃、３０％ＲＨの条件下で２時間程度乾燥する。なお、このような燃焼遅延剤を含浸させる量は、必要な防火性能に応じて適宜調整すればよく、勿論、上述したものに限定されない。
【００６２】
（実施例４）
図４は、本発明の芯材を用いた木製扉の概略を示す斜視図である。図５は、図４に示す木製扉の要部拡大断面図である。図示するように、本実施例の木製扉１００Ｂは、上述した実施例２の木製扉１００の端面に化粧板３０をさらに接合し、芯材１０の端面にアンカー部材５０を介して蝶番６０を取り付けたものである。
【００６３】
具体的には、内側のファルカタ板２０Ａには、芯材１０の端面に蝶番６０を装着するためのアンカー部材５０が固定され、アンカー部材５０にはねじ穴（９φ、５０ｍｍ）５１が形成されている。なお、このようなアンカー部材５０の全長や外径等の寸法については、例えば、扉重量又は、蝶番６０及び芯材１０の寸法等に応じて適宜調整すればよい。蝶番６０の羽根板６１には、複数の貫通孔６２が設けられ、蝶番６０は、貫通孔６２を介して、木ビス７０が芯材１０に打ち込まれている。そして、皿ビス８０がアンカー部材５０のねじ穴５１にねじ込まれることで、芯材１０の端面に蝶番６０が直接装着されるようになっている。本実施例では、羽根板６１に貫通孔６２を３つ並設し、両側の貫通孔６２を木ビス７０用とし、中央の貫通孔６２を皿ビス８０用とした。勿論、木ビス７０及び皿ビス８０の位置については、これに限定されず、例えば、羽根板の四隅に木ビス用の貫通孔を設け、羽根板の略中央部に皿ビス用の貫通孔を設けた木製扉としてもよい。これにより、蝶番が芯材に対してより強固に固定された木製扉を実現することができる。
【００６４】
このように、本実施例では、アンカー部材５０によって蝶番６０を固定するようにしたので、芯材１０の反りを矯正したり、蝶番６０を固定するための芯材の骨組みとなる補強材（框枠）が不要となり、部品点数を低減することでコストを大幅に低減することができる。また、蝶番６０がアンカー部材５０によって装着されているので、芯材１０と蝶番６０との十分な結合力を長期に亘って確保することができる。
【００６５】
また、本実施例のアンカー部材５０は、その外周面に複数の突起部５２が設けられている。これにより、複数の突起部５２の芯材１０への食い込み力が作用して、アンカー部材５０を芯材１０の端面に強固に固定することができる。すなわち、蝶番６０と芯材１０との十分な接合力を長期に亘って確保することができる。
【産業上の利用可能性】
【００６６】
本発明は、例えば、住宅等の扉として適用される芯材の分野、及びこの芯材を少なくとも具備した木製扉の分野で利用することができる。
【図面の簡単な説明】
【００６７】
【図１】本発明の実施例１に係る芯材の要部拡大断面図である。
【図２】本発明の実施例２に係る木製扉の要部拡大断面図である。
【図３】本発明の実施例３に係る木製扉の要部拡大断面図である。
【図４】本発明の実施例４に係る木製扉の概略を示す斜視図である。
【図５】本発明の実施例４に係る木製扉の要部拡大断面図である。
【符号の説明】
【００６８】
１０  芯材
２０Ａ  内側のファルカタ板
２０Ｂ、２０Ｃ  外側のファルカタ板
３０  化粧板
４０  防水シート
５０  アンカー部材
６０  蝶番
７０  木ビス
８０  皿ビス
【図１】
2006183292.tif 000003
【図２】
2006183292.tif 000004
【図３】
2006183292.tif 000005
【図４】
2006183292.tif 000006
【図５】
2006183292.tif 000007